(57)【要約】      （修正有）【課題】良好な摺動操作性を実現して、実用性と経済性の向上を図ったマウスを提供する。【解決手段】天面１０Ａと底面１０Ｂを有するマウスケーシング１０と、少なくとも一つの足パッド装置２０とを具備し、前記足パッド装置はマウスケーシングの底面に取付けられて、かつセラミック部材又はガラス部材により形成する。【選択図】図３
0003145800.tif 000002
【実用新案登録請求の範囲】
【請求項１】
マウスケーシングと少なくとも一つの足パッド装置を備えたマウスにおいて、
前記マウスケーシングは天面と底面とを備え、
前記足パッド装置はマウスケーシングの底面に取付けられ、
かつ、前記足パッド装置は耐磨耗、低摩擦、低摩耗性の特性を有するセラミック部材からなることを特徴とする、
マウスの足パッド装置。
【請求項２】
前記足パッド装置は粘着、又は嵌着により前記マウスケーシングの底面に固着させることを特徴とする、請求項１記載のマウスの足パッドの改良構造。
【請求項３】
前記足パッド装置のセラミック部材は８８−９８％の酸化ジルコニウム（ＺｒＯ２）と１２−２％の酸化イットリウム（Ｙ２Ｏ３）を含み、イットリア安定化ジルコニア（Ｙｔｔｒｉａ  Ｓｔａｂｉｌｉｚｅｄ  Ｚｉｒｃｏｎｉａ，  ＹＳＺ）を形成することを特徴とする、請求項１記載のマウスの足パッド装置。
【請求項４】
前記酸化イットリウムセラミック部材は焼結成形又は射出成形により前記足パッド装置を形成することを特徴とする、請求項３記載のマウスの足パッド装置。
【請求項５】
前記足パッド装置はロックウェルかたさ８９（ＨＲＡ８９）、バフ仕上げ度０．４、摩擦係数０．３の物理特性を有することを特徴とする、請求項１記載のマウスの足パッド装置。
【請求項６】
前記足パッド装置のセラミック部材は９５％の酸化ジルコニウム（ＺｒＯ２）と５％の酸化ジルコニウム（Ｙ２Ｏ３）と５％の酸化イットリウム（Ｙ２Ｏ３）からなることを特徴とする、請求項３記載のマウスの足パッド装置。
【請求項７】
前記足パッド装置のセラミック部材は８７−９７％の窒化珪素（ＳｉＮ４）と１３−３％の酸化イットリウム（Ｙ２Ｏ３）からなることを特徴とする、請求項１記載のマウスの足パッド装置。
【請求項８】
前記セラミック部材は焼結成形、又は射出成形により前記足パッド装置を形成し、前記足パッド装置をロックウェルかたさ９３（ＨＲＡ９３）、バフ仕上げ度０．４、摩擦係数０．２の物理特性を有することを特徴とする、請求項７記載のマウスの足パッド装置。
【請求項９】
前記足パッド装置のセラミック部材は９４％の窒化珪素（ＳｉＮ４）と６％の酸化イットリウム（Ｙ２Ｏ３）からなることを特徴とする、請求項７記載のマウスの足パッド装置。
【請求項１０】
マウスケーシング、前記マウスケーシングは天面と底面を備え、
少なくとも一つの足パッド装置、前記足パッド装置はマウスケーシングの底面に取付けされ、かつ、前記足パッド装置はガラス部材からなり、耐磨耗、低摩擦、低損耗性の特性提供を含めることを特徴とする、マウスの足パッド装置。
【請求項１１】
前記足パッド装置のガラス部材は主に７５％−８５％の二酸化珪素（ＳｉＯ２）、１．５％−５．５％の酸化アルミニウム（Ａｌ２Ｏ３）、２．５％−８．５％の酸化ナトリウム（Ｎａ２Ｏ）、５．５％−１０％の酸化ホウ素（Ｂ２Ｏ３）を含めることを特徴とする、請求項１０記載のマウスの足パッド装置。
【請求項１２】
前記ガラス部材は焼結成形又は射出成形により前記足パッド装置を形成することを特徴とする、請求項１１記載のマウスの足パッド装置。
【請求項１３】
前記足パッド装置のガラス部材は主に８０％％の二酸化珪素（ＳｉＯ２）、３％％の酸化アルミニウム（Ａｌ２Ｏ３）、５．０％の酸化ナトリウム（Ｎａ２Ｏ）、１３％の酸化ホウ素（Ｂ２Ｏ３）を含めることを特徴とする、請求項１０記載のマウスの足パッド装置。
【考案の詳細な説明】
【技術分野】
【０００１】
本考案はマウスの構造に関し、特に低摩擦、低磨耗、かつ摺動操作がし易いマウスの足パッドの改良に関するものである。
【背景技術】
【０００２】
現在のコンピュータ指令の実行は、マウスカーソルをスクリーン上のアイコン（ｉｃｏｎ）にクリック操作すると、マウスのローラー又は光学機構により移動情報がフィードバックされる。
さらに、マウスをスムーズに摺動させるため、マウスパッドと組み合わせて使用されている。
これらはマウスの摺動、又は転がり移動のスムーズ化を図るものである。
【特許文献１】台湾実用新案登録第２７５４７５号
【考案の開示】
【考案が解決しようとする課題】
【０００３】
しかしながら、マウスとマウスパッドが常時に摩擦した結果、マウス又はマウスパッド接触面の磨耗により、マウスの操作性が影響を受ける。
よって、マウスをマウスパッド面の凸凹構造による誤判断を解消するための改善に関する特許技術として、台湾実用新案登録第２７５４７５号「マウスパッド」が公開されている。
前記マウスパッドはガラス基材と表面層を有し、前記表面層はセラミック部材により前記ガラス基材上に設けられているほか、複数の孔を有する。
前記表面層の粗さを１〜２０ミクロン（μｍ）とされている。
この種のマウスパッド技術はマウスの精確操作と機能は向上されるものの、徹底的な問題解決になっていない。
その理由は、セラミック部材からなるマウスパッドは、一部の光源を吸収して信号を誤判断していまうである。
【０００４】
さらに、現有のマウス信号フィードバック設計がかなり精密で、技術完熟度も高いため、マウスの移動による信号はすべて受信及び反応が可能である。
このため、マウスの付加機能性以外に、マウスの把持形及び摺動操作こそが今日のマウス設計のポイントとなっている。
【０００５】
このほか、マウスパッドは机上置物の障害と摺動操作に制限を与えるため、今ではコンピュータ操作するとき、マウスパッドを使用せず、机上（又はガラスシート）上にマウスが操作される。
さらに、多くのノートパソコン使用者は外出するときに、マウスパッドを携帯していない。
マウスパッド抜きで使用されている。このことから、マウスの摺動操作性はマウス自体、特にマウス底部の足パッド装置に注力すべきである。
その背景は、公知技術のマウスパッドではマウスの摺動操作性問題を解消できなく、かつ、非現実的で不経済であるため、理想な解決案と言えない。
【０００６】
本考案は上記したように従来のマウス操作性の欠点及びマウス構造が理想ではない現状に鑑みて成されたもので、本考案は、解決案の研究開発に着手し、より低磨耗、耐用性と移動の順調性の高いマウスの足パッド装置を提供することを目的とする。
【課題を解決するための手段】
【０００７】
本考案はマウスケーシングと少なくとも一つの足パッド装置を備えたマウスにおいて、前記マウスケーシングは天面と底面とを備え、前記足パッド装置はマウスケーシングの底面に取付けられ、かつ、前記足パッド装置は耐磨耗、低摩擦、低摩耗性の特性を有するセラミック部材からなることを特徴とするものである。
【考案の効果】
【０００８】
本考案はマウスの使用に当たり、低摩擦、低磨耗、かつ摺動操作がし易く、より良い摺動操作性を実現して、実用性、経済性並びに製品競争力の向上を図ることができる。
【考案を実施するための最良の形態】
【０００９】
以下に図面を参照しながら本考案の最良の形態について詳細に説明する。
【実施例１】
【００１０】
図１、２を参照して説明する。
本考案のマウスの足パッド装置の改良構造はマウス（ここでは、光学式マウスを例示すが、これに限定されない）は、マウスにマウスケーシング１０及び少なくとも一つの足パッド装置２０を具備する。
【００１１】
前記マウスケーシング１０の天面１０Ａは操作ローラー１１を突き出して設ける。
前記操作ローラー１１両側にはボタン１２、１３を設ける。
前記マウスケーシング１０の底面１０Ｂには通過孔１４（前記通過孔を光学式又はレーザー通過孔とする）を設ける。
【００１２】
前記通過孔１４はマウスケーシング１０内蔵光源１５の出射に備える。
前記足パッド装置２０は耐磨耗、低摩擦、低損耗性を有するセラミック部材からなる。
前記足パッド装置２０を前記マウスケーシング１０の底面１０Ｂに取り付けられる。
【００１３】
引き続きに、図３を参照する。
前記足パッド装置２０は接着方式により前記マウスケーシング１０の底面１０Ｂに固着されている。
【００１４】
通常、前記マウスケーシング１０の底面１０Ｂに固定溝１６が設けられ、前記足パッド装置２０を前記固定溝１６に固着される。
さらに、前記足パッド装置２０は嵌着（図示しない）、或いはその他方式により前記マウスケーシング１０の底面１０Ｂに取り付けても良い。
【００１５】
前記足パッド装置２０のセラミック部材は８８−９８％の酸化ジルコニウム（ＺｒＯ２）と１２−２％酸化イットリウム（Ｙ２Ｏ３／ユロピウムりん／安定剤）を含める。
【００１６】
前記の比例によりイットリア安定化ジルコニア（Ｙｔｔｒｉａ  Ｓｔａｂｉｌｉｚｅｄ  Ｚｉｒｃｏｎｉａ，  ＹＳＺ）で調合されたセラミック部材は耐磨耗、低摩擦、低損耗性の特性を提供する。
【００１７】
さらに、射出成形又は焼結成形により、前記足パッド装置２０を成形し、前記足パッド装置２０にロックウェルかたさ８９（ＨＲＡ８９）、バフ仕上げ度０．４、摩擦係数０．３の物理特性を持たせる。
【００１８】
さらに、前記酸化ジルコニウム（ＺｒＯ２）と安定剤酸化イットリウム（Ｙ２Ｏ３）からなるセラミック部材は９５％の酸化ジルコニウム（ＺｒＯ２）に５％の酸化イットリウム（Ｙ２Ｏ３）の構成比例が好ましいである。
【００１９】
なお、前記足パッド装置２０のセラミック部材は８７−９７％の窒化珪素（ＳｉＮ４）と１３−３％の酸化イットリウム（Ｙ２Ｏ３／ユロピウムりん／安定剤）から構成しても良い。
前記の比例からなるセラミック部材は、耐磨耗、低摩擦、低損耗性の特性を提供する。
【００２０】
前記窒化珪素（ＳｉＮ４）と酸化イットリウム（Ｙ２Ｏ３）からなるセラミック部材は、射出成形又は焼結成形により、前記足パッド装置２０を成形し、前記足パッド装置２０にロックウェルかたさ９３（ＨＲＡ９３）、バフ仕上げ度０．４、摩擦係数０．２の物理特性を持たせる。
【００２１】
さらに、前記窒化珪素（ＳｉＮ４）と安定剤酸化イットリウム（Ｙ２Ｏ３）からなるセラミック部材は９４％の窒化珪素（ＳｉＮ４）と６％の酸化イットリウム（Ｙ２Ｏ３） の構成比例が好ましいである。
【００２２】
さらに、前記足パッド装置２０はガラス部材からなることもできる。
主に７５％−８５％の二酸化珪素（ＳｉＯ２）、１．５％−５．５％の酸化アルミニウム（Ａｌ２Ｏ３）、２．５％−８．５％の酸化ナトリウム（Ｎａ２Ｏ）、５．５％−１０％の酸化ホウ素（Ｂ２Ｏ３）より構成される。
【００２３】
前記の比例より調合されるガラス部材は焼結成形又は射出成形方式により、前記足パッド装置２０を形成し、耐磨耗、低摩擦、低損耗性の特性を提供する。
【００２４】
そのうち、前記足パッド装置のガラス部材は８０％の二酸化珪素（ＳｉＯ２）、３％の酸化アルミニウム（Ａｌ２Ｏ３）、５．０％の酸化ナトリウム（Ｎａ２Ｏ）、１３％の酸化ホウ素（Ｂ２Ｏ３）の構成比例が好ましいである。
【００２５】
よって、本考案のセラミック部材からなるマウスの足パッド装置は、マウス使用のときに、低摩擦、低損耗性、摺動操作し易いほか、実用性がきわめて高い。
【００２６】
一方、本考案のセラミック部材からなるマウスの足パッド装置によりマウスの摺動操作性が向上されるほか、マウスの足パッド装置の設計もより良い経済性と製品競争力を期待できる。
【図面の簡単な説明】
【００２７】
【図１】本考案のマウスの上視立体概略図である。
【図２】本考案のマウスの底視立体概略図である。
【図３】本考案の局所分解概略図である。
【符号の説明】
【００２８】
１０        マウスケーシング
１０Ａ      天面
１０Ｂ      底面
１１        操作ローラー
１２、１３    ボタン
１４        通過孔
１５        光源
１６        固定溝
２０        足パッド装置
【図１】
0003145800.tif 000003
【図２】
0003145800.tif 000004
【図３】
0003145800.tif 000005